【手続補正書】
【提出日】平成17年11月25日(2005.11.25)
【手続補正１】
【補正対象書類名】特許請求の範囲
【補正対象項目名】全文
【補正方法】変更
【補正の内容】
【特許請求の範囲】
【請求項１】
（ａ）酸化亜鉛；
（ｂ）膨張真珠岩；
（ｃ）アルミン酸塩；及び
（ｄ）促進剤金属
を含有する、分解ガソリン及びディーゼル燃料から単体イオウ及びイオウ化合物を除去するのに適した吸収剤組成物であって、
前記促進剤金属は、分解ガソリン又はディーゼル燃料の流れが脱硫条件下で該促進剤金属と接触するとき、その分解ガソリン又はディーゼル燃料の流れからイオウの除去が達成され得る量で存在し；しかも、該促進剤金属の少なくとも一部分が、原子価ゼロの状態で存在している；上記吸収剤組成物。
【請求項２】
アルミン酸塩が促進剤金属を含有している、請求項１に記載の吸収剤組成物。
【請求項３】
アルミン酸塩が亜鉛を含有している、請求項１又は２に記載の吸収剤組成物。
【請求項４】
（ａ）酸化亜鉛；
（ｂ）膨張真珠岩；及び
（ｃ）促進剤金属と亜鉛の置換型金属固溶体
を含有する、分解ガソリン及びディーゼル燃料から単体イオウ及びイオウ化合物を除去するのに適した吸収剤組成物であって、
前記置換型金属固溶体は、分解ガソリン又はディーゼル燃料の流れが脱硫条件下で該置換型金属固溶体と接触するとき、その分解ガソリン又はディーゼル燃料の流れからイオウの除去が達成され得る量で存在し；しかも、該置換型金属固溶体の少なくとも一部分が、原子価ゼロの状態で存在している；上記吸収剤組成物。
【請求項５】
促進剤金属が、ニッケル、コバルト、鉄、マンガン、銅、亜鉛、モリブデン、タングステン、銀、アンチモン及びバナジウムから成る群から選ばれた少なくとも１種の金属である、請求項１〜４のいずれか１項に記載の吸収剤組成物。
【請求項６】
（ａ）酸化亜鉛；
（ｂ）促進剤金属と亜鉛の置換型金属固溶体
を含有する吸収剤組成物であって、
前記置換型金属固溶体は、分解ガソリン又はディーゼル燃料の流れが脱硫条件下で該置換型金属固溶体と接触するとき、その分解ガソリン又はディーゼル燃料の流れからイオウの除去が達成され得る量で存在し；しかも、該置換型金属固溶体の少なくとも一部分が、原子価ゼロの状態で存在しており；しかも、該促進剤金属が、ニッケル、コバルト、鉄、マンガン、銅、亜鉛、モリブデン、タングステン、銀、アンチモン及びバナジウムから成る群から選ばれた少なくとも１種の金属である；上記吸収剤組成物。
【請求項７】
促進剤金属が約１．０〜約６０重量％の範囲の量で存在している、請求項１〜６のいずれか１項に記載の吸収剤組成物。
【請求項８】
膨張真珠岩を更に含有している、請求項６又は７に記載の吸収剤組成物。
【請求項９】
促進剤金属がニッケルとコバルトの混合物である、請求項１〜８のいずれか１項に記載の吸収剤組成物。
【請求項１０】
（ａ）酸化亜鉛；並びに
（ｂ）化学式  ＭＺＺｎ（１−Ｚ）Ａｌ２Ｏ４（式中、Ｍは、ニッケル、コバルト、鉄、マンガン、銅、亜鉛、モリブデン、タングステン、銀、アンチモン及びバナジウムから成る群から選ばれた促進剤金属であり、Ｚは、０．０１〜０．９９の範囲の数値である）によって特徴付けられる、促進剤金属−アルミン酸亜鉛置換型固溶体
を含有する吸収剤組成物。
【請求項１１】
促進剤金属と亜鉛の置換型金属固溶体を更に含有している、請求項１０に記載の吸収剤組成物。
【請求項１２】
膨張真珠岩を更に含有している、請求項１０又は１１に記載の吸収剤組成物。
【請求項１３】
酸化亜鉛が約１０〜約９０重量％の範囲の量で存在し、しかも、膨張真珠岩が約１０〜約４０重量％の範囲の量で存在している、請求項１〜１２のいずれか１項に記載の吸収剤組成物。
【請求項１４】
促進剤金属がニッケルである、請求項１〜１３のいずれか１項に記載の吸収剤組成物。
【請求項１５】
（ａ）酸化亜鉛；及び
（ｂ）置換型金属酸化物固溶体
を含有する酸化済み吸収剤組成物であって、
前記置換型金属酸化物固溶体は、化学式：ＭＸＺｎＹＯ（式中、Ｍは促進剤金属であり、Ｘ及びＹはそれぞれ、０．０１〜０．９９の範囲の数値である）によって特徴付けられている、上記酸化済み吸収剤組成物。
【請求項１６】
Ｘは、約０．５０〜約０．９０の範囲にあり、Ｚは、約０．１０〜０．５０の範囲にある、請求項１５に記載の酸化済み吸収剤組成物。
【請求項１７】
Ｘが約０．６０〜約０．８０の範囲にあり、Ｙが約（１−Ｘ）に等しい、請求項１５に記載の酸化済み吸収剤組成物。
【請求項１８】
化学式：ＭＺＺｎ（１−Ｚ）Ａｌ２Ｏ４（式中、Ｍは促進剤金属であり、Ｚは、０．０１〜０．９９の範囲の数値である）によって特徴付けられる、促進剤金属−アルミン酸亜鉛置換型固溶体を更に含有する、請求項１５〜１７のいずれか１項に記載の酸化済み吸収剤組成物。
【請求項１９】
酸化亜鉛が約１０〜約９０重量％の範囲の量で存在し；置換型金属酸化物固溶体が約５〜約７０重量％の範囲の量で存在し；しかも、促進剤金属−アルミン酸亜鉛置換型固溶体が約２〜約５０重量％の範囲の量で存在している、請求項１５〜１８のいずれか１項に記載の酸化済み吸収剤組成物。
【請求項２０】
膨張真珠岩を更に含有している、請求項１５〜１９のいずれか１項に記載の酸化済み吸収剤組成物。
【請求項２１】
約１０〜約２０重量％の範囲の量の膨張真珠岩が存在している、請求項２０に記載の酸化済み吸収剤組成物。
【請求項２２】
（ａ）酸化亜鉛；
（ｂ）置換型金属固溶体
を含有する還元済み吸収剤組成物であって、
前記置換型金属固溶体が、化学式：ＭＡＺｎＢ（式中、Ｍは促進剤金属であり、Ａ及びＢはそれぞれ、０．０１〜０．９９の範囲の数値である）によって特徴付けられる、上記還元済み吸収剤組成物。
【請求項２３】
Ａが約０．５０〜約０．９７の範囲にあり、且つ、Ｂが約０．０３〜約０．５０の範囲にある、請求項２２に記載の還元済み吸収剤組成物。
【請求項２４】
Ａが約０．８０〜約０．９５の範囲にあり、且つ、Ｂが約（１−Ａ）に等しい、請求項２２に記載の還元済み吸収剤組成物。
【請求項２５】
ＭＺＺｎ（１−Ｚ）Ａｌ２Ｏ４（式中、Ｍは促進剤金属であり、Ｚは、０．０１〜０．９９の範囲の数値である）によって特徴付けられる、促進剤金属−アルミン酸亜鉛置換型固溶体を更に含有している、請求項２２〜２４のいずれか１項に記載の還元済み吸収剤組成物。
【請求項２６】
Ｍが、ニッケル、コバルト、鉄、マンガン、銅、亜鉛、モリブデン、タングステン、銀、アンチモン及びバナジウムから成る群から選ばれた金属である、請求項１５〜２５のいずれか１項に記載の還元済み吸収剤組成物。
【請求項２７】
Ｍがニッケルである、請求項１５〜２６のいずれか１項に記載の還元済み吸収剤組成物。
【請求項２８】
酸化亜鉛が約１０〜約９０重量％の範囲の量で存在し；置換型金属固溶体が約５〜約８０重量％の範囲の量で存在し；しかも、促進剤金属−アルミン酸亜鉛置換型固溶体が約２〜約５０重量％の範囲の量で存在している、請求項２４〜２７のいずれか１項に記載の還元済み吸収剤組成物。
【請求項２９】
約２〜約５０重量％の範囲の量の膨張真珠岩を更に含有している、請求項２２〜２８のいずれか１項に記載の還元済み吸収剤組成物。
【請求項３０】
脱硫済み分解ガソリンを含有している組成物において、該脱硫済み分解ガソリンが、チオール化合物約１重量ｐｐｍ未満と、テトラヒドロチオフェン化合物約１重量ｐｐｍ未満とを含有している、上記組成物。
【請求項３１】
脱硫済み分解ガソリンは、Δ（ＲＯＨ＋ＭＯＮ）／２によって決定される平均オクタン価が３．５未満減少している、請求項３０に記載の組成物。
【請求項３２】
脱硫済み分解ガソリンが、チオール化合物約０．５重量ｐｐｍ未満と、テトラヒドロチオフェン化合物約０．５重量ｐｐｍ未満とを含有している、請求項３０又は３１に記載の組成物。
【請求項３３】
脱硫済み分解ガソリンが、ジヒドロベンゾチオフェン化合物を約１重量ｐｐｍ未満で含有している、請求項３０〜３２のいずれか１項に記載の組成物。
【請求項３４】
脱硫済み分解ガソリンは、Δ（ＲＯＨ＋ＭＯＮ）／２によって決定される平均オクタン価が３未満減少している、請求項３０〜３３のいずれか１項に記載の組成物。
【請求項３５】
脱硫済み分解ガソリンが、イオウを約２５重量ｐｐｍ未満で含有している、請求項３０〜３４のいずれか１項に記載の組成物。
【請求項３６】
脱硫済み分解ガソリンが、イオウを約１５重量ｐｐｍ未満で含有している、請求項３０〜３５のいずれか１項に記載の組成物。